Patent RU-2672690-C1 (RU)
Title: Способ закачки в скважину водного флюида, содержащего обрабатывающий агент для модификации поверхности
Inventor: QI QU
IPC: E21B43/22
Filed: 2016-03-10
Granted: 2018-11-19
Abstract: Настоящее изобретение относится к обработке подземного пласта. Способ обработки кремнистого или содержащего оксиды металлов подземного пласта, через который проходит ствол скважины, включающий приготовление водного обрабатывающего флюида, содержащего обрабатывающий агент для модификации поверхности, имеющий якорь, и гидрофобный хвост; и водную среду, содержащую органическую кислоту; закачку водного обрабатывающего флюида в скважину, проходящую через подземный пласт, и связывание обрабатывающего агента для модификации поверхности с поверхностью подземного пласта путем прикрепления якоря к пласту, при этом или (а) якорь представляет собой металл и гидрофобный хвост представляет собой кремнийорганический материал, фторированный углеводород или оба - кремнийорганический материал и фторированный углеводород, или (b) якорь представляет собой производное фосфорорганической кислоты и гидрофобная группа прикреплена к нему, металл якоря представляет собой металл Группы 3, 4, 5 или 6, органическую кислоту выбирают из группы, состоящей из уксусной, муравьиной, лимонной, щавелевой, малоновой, янтарной, яблочной, винной, фталевой, этилендиаминтетрауксусной (EDTA), нитрилотриуксусной, гликолевой, N-гидроксиэтил-N, N', N'-этилендиаминтриуксусной, гидроксиэтилиминодиуксусной, диэтилентриаминпентауксусной, циклогексилендиаминтетрауксусной кислот и их смесей. По другому варианту способ обработки кремнистого или содержащего оксиды металлов подземного пласта, через который проходит ствол скважины, включающий закачку в скважину водного обрабатывающего флюида, содержащего обрабатывающий агент для модификации поверхности и водную среду, содержащую органическую кислоту, где обрабатывающий агент для модификации поверхности содержит якорь и гидрофобный хвост, связывание обрабатывающего агента для модификации поверхности с поверхностью подземного пласта путем прикрепления якоря к пласту и ориентирование обрабатывающего агента для модификации поверхности относительно кремнистого или содержащего оксиды металлов подземного пласта таким образом, чтобы гидрофобный хвост был направлен от поверхности пласта, при этом или (а) якорь представляет собой металл и гидрофобный хвост представляет собой кремнийорганический материал, фторированный углеводород или оба - кремнийорганический материал и фторированный углеводород или (b) якорь представляет собой производное фосфорорганической кислоты и гидрофобная группа прикреплена к нему, металл якоря представляет собой металл Группы 3, 4, 5 или 6, органическую кислоту водной среды выбирают из группы, состоящей из уксусной, муравьиной, лимонной, щавелевой, малоновой, янтарной, яблочной, винной, фталевой, этилендиаминтетрауксусной, нитрилотриуксусной, гликолевой, N-гидроксиэтил-N, N', N'-этилендиаминтриуксусной, гидроксиэтилиминодиуксусной, диэтилентриаминпентауксусной, циклогексилендиаминтетрауксусной кислот, их смесей. Способ обработки кремнистого или содержащего оксиды металлов подземного пласта, через который проходит скважина, включающий закачку в скважину, через которую проходит подземный пласт, водного флюида, содержащего обрабатывающий агент для модификации поверхности, имеющий якорь и гидрофобный хвост, и органическую кислоту, где (i) якорь представляет собой металл, а гидрофобный хвост представляет собой кремнийорганический материал, фторированный углеводород или оба - кремнийорганический материал и фторированный углеводород, или (ii) якорь представляет собой производное органофосфорной кислоты, и к нему присоединена гидрофобная группа, и органическую кислоту водного флюида выбирают из группы, состоящей из уксусной, муравьиной, лимонной, щавелевой, малоновой, янтарной, яблочной, винной, фталевой, этилендиаминтетрауксусной, нитрилотриуксусной, гликолевой, N-гидроксиэтил-N, N', N'-(iii) этилендиаминтриуксусной, гидроксиэтилиминодиуксусной, диэтилентриаминпентауксусной, циклогексилендиаминтетрауксусной кислот, их смесей, и (iv) количество органической кислоты в водном флюиде составляет 0,5 - 25 об. %, металл якоря представляет собой металл Группы 3, 4, 5 или 6. Изобретение развито в зависимых пунктах. Технический результат – повышение эффективности обработки. 3 н. и 6 з.п. ф-лы, 12 ил., 4 табл., 12 пр.